СПОСОБ ТЕРМОМЕХАНИЧЕСКОЙ ОБРАБОТКИ ТИТАНОВЫХ СПЛАВОВ

1. Способ термомеханической обработки титановых сплавов, включающий многократные нагревы до температуры выше и ниже температуры полиморфного превращения, деформации, охлаждения до комнатной температуры и последующее старение, отличающийся тем, что первый нагрев осуществляют до температуры на 230-370°С выше температуры полиморфного превращения, выдерживают в течение 1-4 ч, проводят деформацию со степенью деформации 25-60% и охлаждение, второй нагрев осуществляют до температуры на 90-200°С выше температуры полиморфного превращения, выдерживают в течение 3-40 мин, проводят деформацию со степенью деформации 25-60% и охлаждение, третий нагрев осуществляют до температуры на 10-100°С ниже температуры полиморфного превращения, проводят деформацию и охлаждение, четвертый нагрев осуществляют до температуры на 100-220°С выше температуры полиморфного превращения, выдерживают в течение 3-60 мин, проводят деформацию и охлаждение, пятый нагрев осуществляют до температуры на 20-70°С ниже температуры полиморфного превращения, проводят деформацию со степенью деформации 60-90% и охлаждение, шестой нагрев осуществляют до температуры на 20-70°С ниже температуры полиморфного превращения, проводят деформацию со степенью деформации 20-40% и охлаждение.
2. Способ по п. 1, отличающийся тем, что после третьего нагрева до температуры на 10-100°С ниже температуры полиморфного превращения проводят деформацию со степенью деформации 10-40%.
3. Способ по п. 1 или 2, отличающийся тем, что после четвертого нагрева до температуры на 100-220°С выше температуры полиморфного превращения проводят деформацию со степенью деформации 20-80%.
4. Способ по п. 1 или 2, отличающийся тем, что многократные нагревы ведут со скоростями 0,06-0,10°С/с, а охлаждения - со скоростями 0,7-5,2°С/с.